СПОСОБ ПОЛУЧЕНИЯ ПЕСЧАНОГО АСФАЛЬТОБЕТОНА
METHOD FOR PRODUCING SAND ASPHALT CONCRETE

Изобретение относится к дорожному строительству, а именно к технологии приготовления асфальтобетонных смесей для устройства верхнего и нижнего слоев дорожных одежд автомобильных дорог, велосипедных дорожек, тротуаров и площадок.
x
Известны составы горячих мелко- и крупнозернистых асфальтобетонных смесей по СТП 5718-001-04000633-06, приготовляемые с добавками асфальтогранулята холодного фрезерования в количестве 5-25% (мас.) типов А, Б, В, Г и Д марок 1, 2 и 3 и составов холодных асфальтобетонов типа Д (патент РФ №2412127) с добавками асфальтогранулятов холодного фрезерования фр. 0-15 мм в количестве 6,5-7,5% от массы смеси.
В качестве прототипа выбрано техническое решение, описанное в ГОСТ 9128-2009, где приведены составы песчаных асфальтобетонных смесей типа Д без добавки асфальтогранулята холодного фрезерования для устройства верхнего и нижнего слоев покрытий и оснований дорожных одежд автомобильных дорог, тротуаров, велосипедных дорожек и площадок.
Техническим результатом является повышение прочности асфальтобетона для покрытий и оснований в сухом и водонасыщенном состояниях, теплостойкости, водостойкости и трещиностойкости при соответствии остальных показателей требовниям ГОСТ 9128-2009 к песчаным асфальтобетонам типа Д. Одновременно достигается удешевление работ за счет использования в новом составе имеющихся в асфальтогрануляте минеральных составляющих и битумного вяжущего.
Технический результат достигается тем, что способ получения песчаного асфальтобетона для устройства верхнего и нижнего слоев покрытий, включающий приготовление песчаной асфальтобетонной смеси, состоящий из, мас. %: песка - отсевов дробления прочных пород фр. 0,1-10 мм - 31,0; песка природного кварцевого фр. 0,1-5 мм - 31,0-7,0; известнякового минерального порошка - 12,0 и битума вязкого - 5,2-3,3 (сверх 100 мас. %). Согласно изобретению в минеральную часть вводят асфальтогранулят холодного фрезерования фр. 0-10 мм в количестве 26,0-50,0% от массы минеральной части смеси или в количестве 24,7-48,4% от массы смеси.
Песчаную асфальтобетонную смесь готовят в серийно выпускаемых асфальтобетоносмесительных установках, оборудованных дополнительной линией (устройством) для автоматического дозирования и подачи в смеситель асфальтогранулята. Точность дозирования песка - отсевов дробления прочных пород, песка природного кварцевого, асфальтогранулята должна соответствовать классу точности 2 по ГОСТ 10223 и ГОСТ 30124. Точность дозирования известнякового минерального порошка и вязкого битума - ±1,5%, мас.
Примеры конкретного выполнения предлагаемого способа приведены в табл. 1, а значения показателей свойств, получаемых песчаных асфльтобетонов - в табл. 2.
Таблица 1. Составы асфальтобетонов, мас.%
Примеры (содержание асфальтогранулята, % от массы смеси
Составы асфальтобетонов, мас.% (от массы смеси)
Отсевы дробления прочных пород
Природный кварцевый песок
Известняковый минеральный порошок
Асфальтогранулят
Битум вязкий - БНД 60/90
1
31
57
12
0
7,0
2
31
52
12
5
6,6
3
31
47
12
10
6,3
4
31
42
12
15
5,9
5
31
37
12
20
5,6
6а
31
31
12
26
5,2
6
31
27
12
30
4,8
7
31
17
12
40
4,0
8
31
7
12
50
3,3
9
31
2
12
55
3,0
10
0
0
0
100
0
11 (по ГОСТ 9128-2009)
84,0-90,0
10,0
16-0
6,0-9,0
Таблица 2. Свойства получаемых песчаных асфальтобетонов
Примеры (содержание асфальтогранулята, % от массы смеси)
Сдвигоустойчивость по
Трещиностойкость при ±0°С,при скоростидеформирования50 мм/мин, МПа
R50, МПа
R20, МПа
R<sub>в</sub>, МПа
К<sub>в</sub>
сцеплению
коэффициенту внутреннего трения
5 (20)
0,38
0,72
3,35
1,50
4,01
3,73
0,93
6а (25)
0,39
0,72
3,30
1,52
4,11
3,97
0,93
6 (30)
0,41
0,72
3,25
1,55
4,21
4,11
0,93
7 (40)
0,42
0,72
3,13
1,60
4,40
4,11
0,93
8 (50)
0,42
0,72
3,00
1,70
4,50
4,23
0,94
9 (55)
0,43
0,73
2,65
1,72
4,60
4,35
0,95
11 ( по ГОСТ 9128-2009)
не менее 0,54
не менее 0,65 (для 2-3-й КДЗ)
3,0-6,5
не менее 1,30
2,2
-
не менее 0,85
Источники информации
1. ГОСТ 9128-2009. Смеси асфальтобетонные дорожные, аэродромные и асфальтобетон. Технические условия (Прототип).
2. СТП 5718-001-04000633-2006. Стандарт предприятия. Смеси асфальтобетонные дорожные, аэродромные, приготовленные с добавкой гранулята старого асфальтобетона. Технические условия. Разработаны и внесены ОАО АБЗ №4 «Капотня», ООО «Дорэксперт», ГУП «НИМосстрой» с учатием «СоюздорНИИ».
3. Патент РФ на изобретение №2412127 МПК С04/В 26/26, Авт. Салихов М.Г., Криворотов А.А., Вайнштейн Е.В., опубл. 20.02.2011. Бюл. №5.